【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
非溶融加工性フルオロポリマー繊維の分散紡糸方法であって、
（ａ）約２．４０未満のＳＳＧを有する非溶融加工性フルオロポリマー粒子の水分散液の、マトリックスポリマーの水溶液との混合物を形成するステップであって、前記フルオロポリマー粒子が、高分子量のポリテトラフルオロエチレンのコアと、それより低分子量のポリテトラフルオロエチレンまたは変性ポリテトラフルオロエチレンのシェルとを含むステップと、
（ｂ）前記混合物を、前記マトリックスポリマーを凝固させる濃度のイオンを含有する凝固浴中に押出して、中間繊維構造を形成するステップと、
（ｃ）前記中間繊維構造を焼結して、前記マトリックスポリマーを分解し、前記非溶融加工性フルオロポリマー粒子を合着させて前記繊維を形成するステップと、
を含むことを特徴とする方法。
【請求項２】
非溶融加工性フルオロポリマー繊維を分散紡糸するために有用な紡糸組成物であって、
約２．４０未満のＳＳＧを有する非溶融加工性フルオロポリマー粒子の水分散液と、マトリックスポリマーの水溶液との混合物を含み、前記フルオロポリマー粒子が、高分子量のポリテトラフルオロエチレンのコアと、それより低分子量のポリテトラフルオロエチレンまたは変性ポリテトラフルオロエチレンのシェルとを含むことを特徴とする紡糸組成物。
【手続補正２】
【補正対象書類名】明細書
【補正対象項目名】００７１
【補正方法】変更
【補正の内容】
【００７１】
コア−シェル型ＰＴＦＥポリマーの紡糸組成物中に存在する凝集体の減少の結果として、ヤーンの加工はより高速で十分に進行し、浪費が少なく、ヤーンの破断がより少ない。
以下に、本発明の好ましい態様を示す。
１．非溶融加工性フルオロポリマー繊維の分散紡糸方法であって、
（ａ）約２．４０未満のＳＳＧを有する非溶融加工性フルオロポリマー粒子の水分散液の、マトリックスポリマーの水溶液との混合物を形成するステップであって、前記フルオロポリマー粒子が、高分子量のポリテトラフルオロエチレンのコアと、それより低分子量のポリテトラフルオロエチレンまたは変性ポリテトラフルオロエチレンのシェルとを含むステップと、
（ｂ）前記混合物を、前記マトリックスポリマーを凝固させる濃度のイオンを含有する凝固浴中に押出して、中間繊維構造を形成するステップと、
（ｃ）前記中間繊維構造を焼結して、前記マトリックスポリマーを分解し、前記非溶融加工性フルオロポリマー粒子を合着させて前記繊維を形成するステップと、
を含むことを特徴とする方法。
２．前記非溶融加工性フルオロポリマー粒子のＳＳＧが、約２．１４〜約２．４０であることを特徴とする１．に記載の方法。
３．前記非溶融加工性フルオロポリマー粒子のシェルのポリテトラフルオロエチレンまたは変性ポリテトラフルオロエチレンの分子量が十分に低く、約４５重量％のフルオロポリマーおよび約６重量％の界面活性剤における水分散液が、約４００秒よりも長いゲル化時間を有することを特徴とする１．に記載の方法。
４．前記非溶融加工性フルオロポリマー粒子のシェルのポリテトラフルオロエチレンまたは変性ポリテトラフルオロエチレンの分子量が十分に低く、約４５重量％のフルオロポリマーおよび約６重量％の界面活性剤における水分散液が、約４５０秒よりも長いゲル化時間を有することを特徴とする１．に記載の方法。
５．前記非溶融加工性フルオロポリマー粒子の水分散液が、前記フルオロポリマーの重量を基準として約３〜約１１重量％の界面活性剤を含むことを特徴とする１．に記載の方法。
６．前記非溶融加工性フルオロポリマー粒子の水分散液が、約４５〜約６５重量％の非溶融加工性フルオロポリマーを含むことを特徴とする１．に記載の方法。
７．前記水分散液中の前記非溶融加工性フルオロポリマー粒子が、約４×１０９Ｐａ・ｓよりも大きい前記コアのポリテトラフルオロエチレンの平均溶融クリープ粘度を有することを特徴とする１．に記載の方法。
８．前記水分散液中の前記溶融加工性フルオロポリマー粒子が、約３×１０９Ｐａ・ｓよりも大きく、前記コアのポリテトラフルオロエチレンの平均溶融クリープ粘度よりも小さい前記シェルのポリテトラフルオロエチレンまたは変性ポリテトラフルオロエチレンの平均溶融クリープ粘度を有することを特徴とする１．に記載の方法。
９．前記水分散液中の前記溶融加工性フルオロポリマー粒子が、約３×１０９Ｐａ・ｓ〜約１．３×１０１０Ｐａ・ｓの前記シェルのポリテトラフルオロエチレンまたは変性ポリテトラフルオロエチレンの平均溶融クリープ粘度を有することを特徴とする１．に記載の方法。
１０．前記水分散液中の前記溶融加工性フルオロポリマー粒子の前記シェルが、前記フルオロポリマー粒子の約５〜約３０重量％を構成することを特徴とする１．に記載の方法。
１１．前記マトリックスポリマーが、セルロース系エーテルポリマーであることを特徴とする１．に記載の方法。
１２．前記マトリックスポリマーが、メチルセルロース、ヒドロキシエチルセルロース、メチルヒドロキシプロピルセルロース、ヒドロキシプロピルメチルセルロース、ヒドロキシプロピルセルロース、エチルセルロースおよびカルボキシメチルセルロースからなる群から選択されることを特徴とする１．に記載の方法。
１３．非溶融加工性フルオロポリマー繊維を分散紡糸するために有用な紡糸組成物であって、約２．４０未満のＳＳＧを有する非溶融加工性フルオロポリマー粒子の水分散液と、マトリックスポリマーの水溶液との混合物を含み、前記フルオロポリマー粒子が、高分子量のポリテトラフルオロエチレンのコアと、それより低分子量のポリテトラフルオロエチレンまたは変性ポリテトラフルオロエチレンのシェルとを含むことを特徴とする紡糸組成物。
１４．前記非溶融加工性フルオロポリマー粒子のＳＳＧが、約２．１４〜約２．４０であることを特徴とする１３．に記載の紡糸組成物。
１５．前記非溶融加工性フルオロポリマー粒子のシェルのポリテトラフルオロエチレンまたは変性ポリテトラフルオロエチレンの分子量が十分に低く、約４５重量％のフルオロポリマーおよび約６重量％の界面活性剤における水分散液が、約４００秒よりも長いゲル化時間を有することを特徴とする１３．に記載の紡糸組成物。
１６．前記非溶融加工性フルオロポリマー粒子のシェルのポリテトラフルオロエチレンまたは変性ポリテトラフルオロエチレンの分子量が十分に低く、約４５重量％のフルオロポリマーおよび約６重量％の界面活性剤における水分散液が、約４５０秒よりも長いゲル化時間を有することを特徴とする１３．に記載の紡糸組成物。
１７．前記非溶融加工性フルオロポリマー粒子の水分散液が、前記フルオロポリマーの重量を基準として約３〜約１１重量％の界面活性剤を含むことを特徴とする１３．に記載の紡糸組成物。
１８．前記非溶融加工性フルオロポリマー粒子の水分散液が、約４５〜約６５重量％の非溶融加工性フルオロポリマーを含むことを特徴とする１３．に記載の紡糸組成物。
１９．前記水分散液中の前記溶融加工性フルオロポリマー粒子が、約４×１０９Ｐａ・ｓよりも大きい前記コアのポリテトラフルオロエチレンの平均溶融クリープ粘度を有することを特徴とする１３．に記載の紡糸組成物。
２０．前記水分散液中の前記溶融加工性フルオロポリマー粒子が、約３×１０９Ｐａ・ｓよりも大きく、前記コアのポリテトラフルオロエチレンの平均溶融クリープ粘度よりも小さい前記シェルのポリテトラフルオロエチレンまたは変性ポリテトラフルオロエチレンの平均溶融クリープ粘度を有することを特徴とする１３．に記載の紡糸組成物。
２１．前記水分散液中の前記溶融加工性フルオロポリマー粒子が、約３×１０９Ｐａ・ｓ〜約１．３×１０１０Ｐａ・ｓの前記シェルのポリテトラフルオロエチレンまたは変性ポリテトラフルオロエチレンの平均溶融クリープ粘度を有することを特徴とする１３．に記載の紡糸組成物。
２２．前記水分散液中の前記溶融加工性フルオロポリマー粒子の前記シェルが、前記フルオロポリマー粒子の約５〜約３０重量％を構成することを特徴とする１３．に記載の紡糸組成物。
２３．前記マトリックスポリマーが、セルロース系エーテルポリマーであることを特徴とする１３．に記載の紡糸組成物。
２４．前記マトリックスポリマーが、メチルセルロース、ヒドロキシエチルセルロース、メチルヒドロキシプロピルセルロース、ヒドロキシプロピルメチルセルロース、ヒドロキシプロピルセルロース、エチルセルロースおよびカルボキシメチルセルロースからなる群から選択されることを特徴とする１３．に記載の紡糸組成物。